ОТВЕРЖДАЕМАЯ ПРИ НИЗКИХ ТЕМПЕРАТУРАХ ЭПОКСИДНАЯ КОМПОЗИЦИЯ

1. Эпоксидная композиция, включающая:
Часть А, содержащую компонент эпоксидной смолы, присутствующий в количестве от 20% масс. до 70% масс., в расчете на общий вес Части А; пластификатор, присутствующий в количестве от 20% масс. до 60% масс., в расчете на общий вес Части А, где пластификатор включает блокированный изоцианатный преполимер, присутствующий в количестве от 5% масс. до 8% масс., в расчете на общий вес Части А; и катализатор, присутствующий в количестве от 3% масс. до 7% масс. в расчете на общий вес Части А, где катализатор включает метил-п-толуолсульфат, и где значения % масс. компонентов Части А эпоксидной композиции составляют 100% масс.; и
Часть B, содержащую отвердитель типа основания Манниха.
2. Эпоксидная композиция по п. 1, в которой Часть А и Часть В эпоксидной композиции отверждаются при температуре 0°С в течение периода времени 7 часов с образованием отвержденной композиции, характеризующейся значением относительного удлинения при разрыве 21%.
3. Эпоксидная композиция по п. 1, в которой эпоксидная композиция отверждается при температуре 25°С в течение периода времени 3 часа с достижением значения прочности на сжатие, по меньшей мере, 7 МПа в соответствии со стандартом ASTM C109.
4. Эпоксидная композиция по п. 1, в которой смесь Части А и Части В эпоксидной композиции характеризуется значением начальной вязкости в диапазоне 1500-7000 мПа·с, измеряемой при
23°С.
5. Эпоксидная композиция по п. 1, в которой пластификатор дополнительно включает продукт реакции эпихлоргидрина и полиола, твердую эпоксидную смолу, нереакционноспособный углеводород, а также их сочетания.
6. Эпоксидная композиция по п. 5, в которой продукт реакции эпихлоргидрина и полиола присутствует в количестве от 10% масс. до 17% масс., в расчете на общий вес Части А эпоксидной композиции.
7. Эпоксидная композиция по п. 5, в которой твердая эпоксидная смола присутствует в количестве от 7% масс. до 12% масс., в расчете на общий вес Части А эпоксидной композиции.
8. Эпоксидная композиция по п. 5, в которой нереакционноспособный углеводородный компонент присутствует в количестве от 7% масс. до 11% масс., в расчете на общий вес Части А эпоксидной композиции.
9. Эпоксидная композиция по п. 1, в которой при отверждении при 25°С, эпоксидная композиция характеризуется величиной относительного удлинения при разрыве в диапазоне 20%-50%, оцениваемого в соответствии со стандартом ASTM D638.
10. Эпоксидная композиция по п. 1, в которой при отверждении при 0°С, эпоксидная композиция характеризуется значением удлинения при разрыве в диапазоне 10%-25%, оцениваемым в соответствии со стандартом ASTM D638.
11. Эпоксидная композиция по п. 1, в которой эпоксидная композиция отверждается до состояния, характеризующегося значением Tg 30°С - 50°С.
12. Эпоксидная композиция по п. 1, в которой эпоксидная композиция характеризуется значением времени усадки тонкой пленки не более 7 часов при 0°С, оцениваемым в соответствии со стандартом ASTM D1640.
13. Эпоксидная композиция по п. 1, в которой эпоксидная композиция характеризуется значением времени усадки тонкой пленки не более 6 часов при 5°С, оцениваемым в соответствии со стандартом ASTM D1640.
14. Бетонная конструкция, которая включает продукт реакции эпоксидной композиции по п. 1.